КОМПОЗИЦИИ ОТВЕРЖДАЕМЫХ ЭПОКСИДНЫХ СМОЛ

1. Отверждаемая композиция, содержащая:
(a) по меньшей мере одно эпоксидное соединение, которое включает:
(i) по меньшей мере одну твердую или полутвердую эпоксидную смолу, и
(ii) по меньшей мере одно полимерное соединение на основе диоксида дивиниларена; и
(b) по меньшей мере один отвердитель;
где отверждаемая композиция после отверждения представляет собой отвержденный термореактивный продукт, имеющий температуру Tg выше чем приблизительно 120ºС.
2. Отверждаемая композиция по п. 1, где по меньшей мере одно твердое или полутвердое эпоксидное соединение представляет собой новолачную эпоксидную смолу.
3. Отверждаемая композиция по п. 1, где по меньшей мере одно твердое или полутвердое эпоксидное соединение имеет вязкость в диапазоне от приблизительно 0,1 Па·с до приблизительно 50 Па·с при температуре обработки от приблизительно 50ºС до приблизительно 180ºС и где концентрация по меньшей мере одного твердого или полутвердого эпоксидного соединения составляет от приблизительно 5 мас.% до приблизительно 95 мас.%.
4. Отверждаемая композиция по п. 1, где по меньшей мере одно полимерное соединение на основе диоксида дивиниларена включает диоксид дивинилбензола.
5. Отверждаемая композиция по п. 1, где по меньшей мере одно полимерное соединение на основе диоксида дивиниларена имеет вязкость от приблизительно 1 мПа·с до приблизительно 20 мПа·с и где концентрация по меньшей мере одного полимерного соединения на основе диоксида дивиниларена составляет от приблизительно 5 мас.% до приблизительно 95 мас.%.
6. Отверждаемая композиция по п. 1, где по меньшей мере один отверждающий агент включает 4,4'-диаминофенилсульфон, дициандиамид или их смеси и где концентрация по меньшей мере одного отверждающего агента составляет от приблизительно 3 мас.% до приблизительно 50 мас.%.
7. Отверждаемая композиция по п. 1, включающая (с) по меньшей мере один катализатор отверждения.
8. Отверждаемая композиция по п. 1, включающая наполнитель, реакционноспособный разбавитель, ингибитор горения, пластифицирующий агент, вспомогательный агент, облегчающий проведение технологических операций, модификатор ударной вязкости, катализатор отверждения или их смесь.
9. Способ получения отверждаемой композиции, включающий смешивание:
(a) по меньшей мере одного эпоксидного соединения, которое включает:
(i) по меньшей мере одну твердую или полутвердую эпоксидную смолу, и
(ii) по меньшей мере одно полимерное соединение на основе диоксида дивиниларена; и
(b) по меньшей мере одного отвердителя;
где отверждаемая композиция после отверждения представляет собой отвержденный термореактивный продукт, имеющий температуру Tg выше чем приблизительно 120ºС.
10. Способ получения отверждаемой композиции, включающий
(I) приготовление смеси:
(a) по меньшей мере одного эпоксидного соединения, которое включает:
(i) по меньшей мере одну твердую или полутвердую эпоксидную смолу, и
(ii) по меньшей мере одно полимерное соединение на основе диоксида дивиниларена; и
(b) по меньшей мере одного отвердителя;
где отверждаемая композиция после отверждения представляет собой отвержденный термореактивный продукт, имеющий температуру Tg выше чем приблизительно 120ºС; и
(II) отверждение отверждаемой композиции стадии (I).
11. Способ по п. 10, где стадию отверждения (II) проводят при температуре от приблизительно 10ºС до приблизительно 290ºС.
12. Отвержденное термореактивное изделие, полученное способом по п. 10.
13. Отвержденное термореактивное изделие по п. 12, где температура Tg отвержденного термореактивного изделия составляет от приблизительно от 120ºС до приблизительно 300ºС.
14. Отвержденное термореактивное изделие по п. 12, где процентное содержание коксующихся веществ в отвержденном термореактивном изделии составляет от приблизительно 10% до приблизительно 55%.
15. Отвержденное термореактивное изделие по п. 12, где напряжение разрушения отвержденного термореактивного изделия составляет от приблизительно 50 МПа до приблизительно 160 МПа.
16. Отвержденное термореактивное изделие по п. 15, где модуль упругости отвержденного термореактивного изделия составляет от приблизительно 2,6 МПа до приблизительно 3,3 МПа.